I包括负极2,正极4,设置在负极2和正极4之间的隔板3,渗透到隔板3中的电解液,电池盒5,密封电池盒5的密封元件6。可以形成棱镜状,袋状等等。SiCuAl合金固化。淬火速度,即K形辊的旋转速度为2000rpm。Si的含量为70wt%。Si-Cu负极活性物质。Si的含量为40wt%。图3示出了按照对比例I制备的Si-Pb合金的微观结构。Si的结构,即,晶界或Si颗粒的分布。20000倍放大倍率的SEM照片。因为它们形成了Si-Cu金属间化合物。10000倍放大倍率的SEM照片。10000倍放大倍率的SEM照片。继而,当淬火速度增加时Si颗粒变的细小。10000倍放大倍率的SEM照片,其显示粒径小于500nm的Si颗粒均一的分布。图13A和13B的XRD结果显示除了Si夕卜,还存在Cu和Al。在淬火步骤后,测定对比例2的负极活性物质的XRD并示于图14中。Cu在淬火前后以Cu3Si和Cu4Si的形式存在。